(57)【要約】【課題】上記高価な金型を用いることなく、金属薄膜層を除去した後、２つの樹脂成形体を接着するようにした複合成形体の製法と、それによって得られる複合成形体、並びにそれを用いた化粧料容器を提供する。【解決手段】下蓋１１の表面に形成された金属薄膜層１０のうち、その周縁部の少なくとも相対向する２個所の部分をレーザ照射によって除去した後、上記下蓋１１に、透明な天蓋１２を重ね、上記天蓋１２の上から、両者の重なり部のうち少なくとも上記金属薄膜層１０の除去部を含む重なり部に超音波をかけて、両者を接着一体化するようにした。【選択図】図２
2007326306.tif 000002
【特許請求の範囲】
【請求項１】
表面に金属薄膜層が形成された第１の樹脂成形体と、透明体からなり上記第１の樹脂成形体の金属薄膜層形成面全面を覆う第２の樹脂成形体とを、超音波接着により一体化して複合成形体を得る方法であって、上記超音波接着に先立って、上記第１の樹脂成形体の金属薄膜層のうち、その周縁部の少なくとも相対向する２個所の部分をレーザ照射によって除去した後、上記第１の樹脂成形体に第２の樹脂成形体を重ね、上記第２の樹脂成形体の上から、両者の重なり部のうち少なくとも上記金属薄膜層除去部を含む重なり部に超音波をかけて、両者を接着一体化するようにしたことを特徴とする複合成形体の製法。
【請求項２】
請求項１記載の製法によって得られることを特徴とする複合成形体。
【請求項３】
容器の少なくとも一部が、請求項２記載の複合成形体によって構成されていることを特徴とする化粧料容器。
【請求項４】
上記容器がコンパクト容器であって、その蓋体が、請求項２記載の複合成形体によって構成されている請求項３記載の化粧料容器。
【発明の詳細な説明】
【技術分野】
【０００１】
本発明は、互いに重なる２つの樹脂成形体を超音波接着により一体化して複合成形体を得る方法と、それによって得られる複合成形体、並びにそれを用いた化粧料容器に関するものである。
【背景技術】
【０００２】
従来から、樹脂部材同士の接合を、超音波接着によって行うことがよく行われている（例えば特許文献１参照）。上記超音波接着によれば、超音波によって樹脂部材同士の接合部分を溶融することにより、短時間で接着処理を行うことができ、しかも接着剤を用いないため仕上がりが美麗であるという利点を有する。そこで、とりわけ仕上がりの美麗さが要求される化粧料容器等において、容器を組み立てる際に上記超音波接着を利用する技術がいくつか提案されている（例えば特許文献２参照）。
【特許文献１】特開平７−１２５０７４号公報
【特許文献２】特開２０００−６０６３３公報
【発明の開示】
【発明が解決しようとする課題】
【０００３】
すなわち、上記特許文献２の化粧料容器は、ガラス製の鏡に代えて合成樹脂製の鏡を用い、これを、合成樹脂製の鏡枠で挟み込んで、蓋体の内側に、超音波接着により固着したものである。
【０００４】
また、最近は、図１２に示すように、化粧料容器の蓋を、有色樹脂成形品からなる下蓋５１と、その上を覆う透明樹脂成形品からなる天蓋５２からなる２重構造にして、透明な天蓋５２から、下蓋５１の色や模様を透かして見せるものが出回っており、上記天蓋５２と下蓋５１の接着に、超音波接着が用いられている。なお、上記超音波接着は、通常、両者５１、５２の重なり部のうち、破線Ｐで囲う部分（蓋の周縁部）に超音波をかけることによって行われる。そして、両者５１、５２の接触面積を多くして接着強度を高めるために、下蓋５１の周縁部に、周方向に延びるリブ（凸条）５３が、断続的に設けられている。
【０００５】
このような２重構造の樹脂成形体を用いた化粧料容器において、より美麗な外観を実現するために、図１３に示すように、上記２重構造の蓋のうち、下蓋５１の表面を、真空蒸着や転写箔の転写等によって、金属薄膜層５４で被覆し、その金属光沢を、透明な天蓋５２から透かせて見せることが提案されている。
【０００６】
しかしながら、金属薄膜層５４を設けた下蓋５１と透明な天蓋５２とを、超音波接着すると、金属薄膜層５４を構成する金属が、樹脂に比べて溶けにくいため、両者５１、５２の接着面における接着強度が不充分になりやすいという問題がある。また、超音波接着後、上記金属薄膜層５４の接着部分が黒ずみ、天蓋５２から透かして見える周縁部が汚れた感じに見えやすい、という問題もある。
【０００７】
そこで、上記問題を解決するために、下蓋５１の表面のうち、超音波接着を行う部分Ｐ（図１２参照）に金属薄膜層５４が形成されないよう、予めこの部分をマスキングしておき、その後、真空蒸着等によって金属薄膜層５４を形成するようにしている。しかし、上記マスキングのための治具を作製するには、高価な金型が必要で、コストおよび手間がかかるため、その改善が強く望まれている。
【０００８】
本発明は、このような事情に鑑みなされたもので、上記高価な金型を用いることなく、金属薄膜層を除去した後、２つの樹脂成形体を接着するようにした複合成形体の製法と、それによって得られる複合成形体、並びにそれを用いた化粧料容器の提供を、その目的とする。
【課題を解決するための手段】
【０００９】
上記の目的を達成するため、本発明は、表面に金属薄膜層が形成された第１の樹脂成形体と、透明体からなり上記第１の樹脂成形体の金属薄膜層形成面全面を覆う第２の樹脂成形体とを、超音波接着により一体化して複合成形体を得る方法であって、上記超音波接着に先立って、上記第１の樹脂成形体の金属薄膜層のうち、その周縁部の少なくとも相対向する２個所の部分をレーザ照射によって除去した後、上記第１の樹脂成形体に第２の樹脂成形体を重ね、上記第２の樹脂成形体の上から、両者の重なり部のうち少なくとも上記金属薄膜層除去部を含む重なり部に超音波をかけて、両者を接着一体化するようにした複合成形体の製法を第１の要旨とする。
【００１０】
また、本発明は、上記第１の要旨である複合成形体の製法によって得られる複合成形体を第２の要旨とする。
【００１１】
さらに、本発明は、容器の少なくとも一部が、上記第２の要旨である複合成形体によって構成されている化粧料容器を第３の要旨とし、そのなかでも、特に、上記容器がコンパクト容器であって、その蓋体が、上記第２の要旨である複合成形体によって構成されている化粧料容器を第４の要旨とする。
【発明の効果】
【００１２】
すなわち、本発明の複合成形体の製法によれば、表面に金属薄膜層が形成された第１の樹脂成形体と、透明な第２の樹脂成形体とを超音波接着によって接着するに先立って、上記第１の樹脂成形体の金属薄膜層のうち、その周縁部の少なくとも相対向する２個所の部分をレーザ照射によって除去するようにしているため、従来のように、高価な金型で作製された治具によって樹脂成形体の一部をマスクする必要がなく、簡単かつ低コストで、内側に金属薄膜層を有する複合成形体を得ることができる。
【００１３】
また、本発明の製法によって得られる複合成形体は、第１の樹脂成形体表面の金属薄膜層のうち、ごく限られた周縁部のみが除去された状態で、第２の樹脂成形体と接着されているため、全体の美麗な美観が保たれており、しかも、その接着部が充分な接着強度を備え、耐久性に優れている。
【００１４】
そして、特に、容器の少なくとも一部が、上記複合成形体によって構成されている化粧料容器は、上記複合成形体によって構成される部分が美麗で、しかも優れた強度を備えていることから、長期にわたって、好適に使用することができ、なかでも、コンパクト容器に適用することが、最適である。
【発明を実施するための最良の形態】
【００１５】
つぎに、本発明を実施するための最良の形態について説明する。ただし、本発明は、この実施の形態に限られるものではない。
【００１６】
図１は、本発明を実施するための最良の形態であるコンパクト容器の斜視図であり、図２は、そのＸ−Ｘ′断面図である。これらの図において、１は本体部で、その内側に設けられた凹部２には、ファンデーション等の化粧料と化粧筆等を収容する浅皿３が保持されるようになっている。そして、上記本体部１の上部開口を蓋する蓋体４は、本体部１とヒンジ連結され、図１において鎖線で示すように、上方に開くようになっている。
【００１７】
上記蓋体４は、図３に示すように、表面の略全体が金属薄膜層１０で被覆された下蓋１１（第１の樹脂成形体）と、これを覆う天蓋１２（第２の樹脂成形体）とを組み合わせたもので、上記下蓋１１と天蓋１２とが、超音波接着によって接着一体化されている。
【００１８】
上記下蓋１１は、白色のＡＢＳ樹脂（アクリロニトリル−ブタジエン−スチレン共重合樹脂）からなる射出成形体で、周縁部に、上記天蓋１２との接着に用いられるフランジ部１１ａが延設されている。そして、このフランジ部１１ａの上面に、天蓋１２との接触面積を多くして接着強度を高めるためのリブ２０が、周方向に断続的に延びている（図５参照）。
【００１９】
また、上記下蓋１１の下面には、本体部１の凹部２の周縁部から立ち上がる係合用凸条１ａと係合する凹部１１ｂが形成されており、この凹部１１ｂの底面に、鏡５（図１参照）を嵌入保持するための凹部１１ｃがさらに形成されている。そして、この下蓋１１の表面（内側面も含む）の略全体が、着色アルミニウムからなる金属薄膜層１０で被覆されている。
【００２０】
ただし、上記金属薄膜層１０のうち、天蓋１２との超音波接着に用いられるフランジ部１１ａの上面部分を覆う金属薄膜層１０は除去されており、その部分において、下蓋１１の樹脂材が剥き出しになっている。
【００２１】
一方、天蓋１２は、全体が透明アクリル樹脂からなる射出成形体で、下面に形成された凹部１２ａ内に、上記金属薄膜層１０で被覆された下蓋１１が嵌入されており、その状態で、両者が、超音波接着により接着一体化されている。
【００２２】
上記蓋体４は、例えばつぎのようにして製造することができる。すなわち、まず、図４（ａ）に示すように、射出成形により、白色のＡＢＳ樹脂からなる下蓋１１を作製する。そして、上記下蓋１１の表面全体に、適宜の色に着色されたアルミニウムを真空蒸着することにより、図４（ｂ）に示すように、金属薄膜層１０を形成する。
【００２３】
つぎに、上記金属薄膜層１０のうち、下蓋１１のフランジ部１１ａの上面に形成されている部分を、レーザ照射加工により除去する。この状態を、図４（ｃ）に示す。なお、下蓋１１のフランジ部１１ａのうち、下向きにヒンジが突設されている部分（図５においてＱで示す領域）は、ヒンジ部分の可撓性と強度を考慮して、天蓋１２との超音波接着を行わないようになっており、リブ２０も形成されていない。したがって、この部分の金属薄膜層１０の除去は行わない。
【００２４】
一方、射出成形により、透明アクリル樹脂からなる天蓋１２を作製し、図３に示すように、その下面の凹部１２ａ内に、上記金属薄膜層１０が形成された下蓋１１を嵌入して２重構造にする。そして、上記下蓋１１のフランジ部１１ａの上面であって、金属薄膜層１０が除去された部分にのみ、天蓋１２の上から、超音波をかける。これにより、下蓋１１のフランジ部１１ａの上面と、これに当接する天蓋１２の下端面とが融着して、下蓋１１と天蓋１２とが接着一体化される。
【００２５】
そして、上記蓋体４を、ヒンジ連結によって本体部１に取り付けることにより、図１および図２に示すようなコンパクト容器を得ることができる。
【００２６】
このようにして得られるコンパクト容器は、蓋体４が２重構造で、透明な天蓋１２を透かして、内側の金属薄膜層１０による金属光沢が、奥行きをもって見えるため、非常に印象深い外観となる。しかも、上記天蓋１２の周縁部と、下蓋１１のフランジ部１１ａの上面部とが、超音波接着により、金属薄膜層１０を介することなく直接溶着されているため、両者の接着強度が高く、振動や落下等の衝撃を受けても、この部分が剥離せず、長期にわたって良好に使用することができる。
【００２７】
そして、このものは、従来のように、高価なマスキング治具を用いて作製されていないため、マスキング治具のためのコストや手間がかかっておらず、安価に提供することができるという利点を有する。
【００２８】
なお、上記の例において、下蓋１１の材料は、従来から容器等の成形品に用いられる樹脂であれば、どのようなものであってもよく、ＡＢＳ樹脂の他、例えば、ポリエチレン、ポリプロピレン等のオレフィン系樹脂や、ポリスチレン、ＡＳ樹脂（アクリロニトリル−スチレン共重合樹脂）、ポリカーボネート等があげられる。
【００２９】
また、上記下蓋１１の表面に形成される金属薄膜層１０は、真空蒸着に限らず、化学蒸着、スパッタリング、メッキ、ホットスタンプ、金属箔の転写、塗装等、適宜の方法によって形成することができる。そして、用いる金属も、アルミニウム以外に、ステンレス、クロム、チタン、ニッケル等、金属光沢を有する薄膜層となるものであれば、どのような金属を用いても差し支えない。
【００３０】
さらに、上記の例において、天蓋１２の材料は、従来から容器等の成形品に用いられる透明樹脂であれば、どのようなものであってもよく、アクリル樹脂の他、例えば、ポリスチレン、ＡＢＳ樹脂、ＡＳ樹脂、ポリカーボネート、オレフィン系樹脂等があげられる。ただし、上記下蓋１１の材料樹脂と、超音波接着によって接合する材料樹脂を選択する必要がある。そして、上記天蓋１２の材料となる透明樹脂は、必ずしも無色である必要はなく、多少着色されていても、反対側が透けて見えるものであれば差し支えはない。
【００３１】
そして、上記の例において、金属薄膜層１０を部分的に除去するためのレーザ照射は、ＹＡＧレーザ、ＹＶＯレーザ、二酸化炭素レーザ、ルビーレーザ、半導体レーザ等各種のレーザ装置を用いて行うことができるが、制御性、仕上がり性において、ＹＡＧレーザ、ＹＶＯレーザ、半導体レーザのいずれかを用いることが好適である。
【００３２】
また、上記の例では、下蓋１１のフランジ部１１ａの上面に形成された金属薄膜層１０の除去を、図５に示すように、ヒンジ形成部（Ｑ）を除く全周部に対し行ったが、これに代えて、例えば、図６において、矢印で示すように、金属薄膜層１０の周縁部（下蓋１１のフランジ部１１ａの上面に形成された部分）のうち、四隅の金属薄膜層１０を、周方向に所定長さずつ除去するようにしても差し支えない。ただし、図６において、リブ２０の図示は省略している（図７〜９も同じ）。
【００３３】
さらに、図７において、矢印で示すように、金属薄膜層１０の周縁部のうち、左右の相対向する２辺部分のみを除去するようにしてもよいし、図８において、矢印で示すように、前後の相対向する２辺部（奥辺のヒンジ形成部は除く）のみを除去するようにしてもよい。
【００３４】
また、上記の例において、上記金属薄膜層１０をレーザ照射によって除去する際、超音波接着する部分以外についても、金属薄膜層１０を部分的に除去して、線や文字、イラスト等からなる模様を描き出すようにすることができる。このようにすると、天蓋１２を透かして、金属光沢だけでなく、文字や模様も見えるようになるため、より興趣に富むものが得られる。金属薄膜層１０に線模様３０を付与した下蓋１１′の例を図９に示す。
【００３５】
そして、上記下蓋１１において、金属薄膜層１０を部分的に除去して文字や模様を描くのではなく、下蓋１１自体に凹凸を付与して文字や模様を立体的に浮き上がらせるようにしてもよい。その場合は、図１０に示すように、まず、下蓋１１″として、その表面に凹凸模様等が賦形されたものを用意し、これに、金属薄膜層１０を形成する。そして、上記の例と同様にして、その周縁部の金属薄膜層１０をレーザ照射によって除去した後、天蓋１２の下面に嵌入し、超音波接着により、両者を接着一体化する。なお、このとき、金属薄膜層１０のうち、凸部上面は天蓋１２の下面に当接し、それ以外の部分は天蓋１２の下面から離れて隙間３１が形成されるため、天蓋１２から透かして見える金属薄膜層１０の凹凸が、その凹凸を直接見た場合よりも陰影の深いものとなり、より興趣に富む外観のものが得られる。
【００３６】
なお、上記の例は、本発明の複合成形体を、コンパクト容器の蓋体４に用いたものであるが、その用途は、特に限定されるものではなく、各種容器の蓋部、本体部、中皿部等に用いることができる。あるいは、容器以外のパネル、仕切り、ケース等にも広く用いることができる。
【００３７】
例えば、図１１は、平面的なパネルに、本発明を適用した例である。このものは、平板状の第１の樹脂成形体４０の表裏面の略全体に、金属薄膜層４１が形成されており、表面の周縁部において、上記金属薄膜層４１がレーザ照射によって除去され、その状態で、平板状の第２の樹脂成形体４２と重ねられ、超音波接着によって、その周縁部が接着一体化された構成になっている。
【００３８】
また、上記複合成形体の平面形状も、前記の例のように、矩形のものに限らず、どのように設定しても差し支えない。ただし、どのような形状であっても、第１の樹脂成形体の金属薄膜層の一部を、超音波接着のために除去する場合は、その周縁部の少なくとも相対向する２個所の部分をレーザ照射によって除去し、これを第２の樹脂成形体と重ねた後、その上から、少なくとも上記金属薄膜層除去部を含む重なり部に超音波をかけて、両者を接着一体化することが重要である。そして、金属薄膜層除去部と、超音波をかける領域は、完全に一致することが、美麗な外観を得る上で好ましいが、多少、両者がずれていても差し支えない。
【００３９】
そして、上記複合成形体を得る際、第１の樹脂成形体と第２の樹脂成形体を接着させるために、上記の例では、第１の樹脂成形体（下蓋１１）の周縁部に、リブ２０を設けたが、上記リブ２０は、必ずしも必要ではない。ただし、接着強度を高めるには、このようなリブ２０を設けることが好ましい。
【実施例】
【００４０】
つぎに、実施例について、比較例と併せて説明する。
【００４１】
〔実施例１〕
図１および図２に示すコンパクト容器の蓋体４を、下記の条件で作製した。
（１）下蓋
材料      ：白色ＡＢＳ樹脂
成形方法  ：射出成形
寸法      ：奥行き７０ｍｍ（ヒンジ突出部分を除く）、幅９６ｍｍ
蓋面の厚み：１．０ｍｍ
（２）金属薄膜層
材料      ：赤色アルミニウム蒸着層
層形成方法：真空蒸着
厚み      ：１０μｍ
（３）天蓋
材料      ：透明アクリル樹脂
成形方法  ：射出成形
寸法      ：奥行き７２ｍｍ、幅１００ｍｍ
蓋面の厚み：１．０ｍｍ
（４）金属薄膜層の除去
下蓋のフランジ部上面の金属薄膜層に対し、ＹＡＧレーザ（ナビタス社製）を用いてレーザ照射を行うことにより、これを除去した（図３参照）。
（５）超音波接着
金属薄膜層が形成された下蓋を、天蓋の内側凹部内に嵌入し、上記天蓋の上から、下蓋のフランジ部上面に向かって、超音波装置（精電舎工業社製）により超音波をかけ、両者を接着一体化して蓋体を得た。
【００４２】
〔比較例１〕
下蓋のフランジ部上面の金属薄膜層に対し、レーザ照射を行わなかった。それ以外は、上記実施例１と同様にして、蓋体を得た。
【００４３】
上記実施例１品と比較例１品とを、高さ８０ｃｍの上からコンクリート床に自然落下させることを、それぞれ５回繰り返し、落下の衝撃で接着部が剥がれて下蓋と天蓋とが分解するか否かについて調べた。
【００４４】
その結果、実施例１品は、５回繰り返しても変化がなく、高い接着強度を備えていることがわかった。これに対し、比較例１品は、４回目で下蓋と天蓋が分解し、接着強度が低いことがわかった。そして、比較例１品は、超音波接着された金属薄膜層の一部が、天蓋を透かして黒ずんでみえるため、見栄えがよくなかった。
【図面の簡単な説明】
【００４５】
【図１】本発明の一実施例の斜視図である。
【図２】図１のＸ−Ｘ′断面図である。
【図３】上記実施例の要部を拡大して示す説明図である。
【図４】（ａ）〜（ｃ）は、いずれも上記実施例の蓋体を製造する工程の説明図である。
【図５】上記蓋体に用いられる下蓋に金属薄膜層を設けた状態を示す平面図である。
【図６】上記金属薄膜層を設けた下蓋の他の例を示す平面図である。
【図７】上記金属薄膜層を設けた下蓋のさらに他の例を示す平面図である。
【図８】上記金属薄膜層を設けた下蓋の他の例を示す平面図である。
【図９】上記金属薄膜層を設けた下蓋のさらに他の例を示す平面図である。
【図１０】本発明の他の実施例の断面図である。
【図１１】本発明のさらに他の実施例の断面図である。
【図１２】従来のコンパクト容器に用いられる蓋体の一例を示す説明図である。
【図１３】従来のコンパクト容器に用いられる蓋体の他の例を示す説明図である。
【符号の説明】
【００４６】
４  蓋体
１０  金属薄膜層
１１  下蓋
１２  天蓋
【図１】
2007326306.tif 000003
【図２】
2007326306.tif 000004
【図３】
2007326306.tif 000005
【図４】
2007326306.tif 000006
【図５】
2007326306.tif 000007
【図６】
2007326306.tif 000008
【図７】
2007326306.tif 000009
【図８】
2007326306.tif 000010
【図９】
2007326306.tif 000011
【図１０】
2007326306.tif 000012
【図１１】
2007326306.tif 000013
【図１２】
2007326306.tif 000014
【図１３】
2007326306.tif 000015